СПОСОБ БЕЗНИКЕЛЕВОГО ФОСФАТИРОВАНИЯ МЕТАЛЛИЧЕСКИХ ПОВЕРХНОСТЕЙ И КОМПОЗИЦИЯ ДЛЯ ПРИМЕНЕНИЯ В ТАКОМ СПОСОБЕ

1. Способ обработки по меньшей мере одной поверхности основы, причем указанная поверхность, по меньшей мере частично, изготовлена по меньшей мере из одного металла, который включает по меньшей мере стадии (1) и (3), а именно
(1) приведение указанной по меньшей мере одной поверхности в контакт с кислотной водной композицией (А), не содержащей катионов никеля, для образования на указанной поверхности конверсионного покрытия, причем кислотная водная композиция (А) содержит по меньшей мере
(а-I) катионы цинка,
(а-II) катионы марганца и
(а-III) анионы фосфата,
(2) необязательно ополаскивание и/или сушку конверсионного покрытия, полученного после стадии (1), и
(3) приведение в контакт конверсионного покрытия, полученного после стадии (1) или необязательно после стадии (2), с водной композицией (Б), причем водная композиция (Б) не содержит катионов никеля, отличается от кислотной водной композиции (А) и содержит один или несколько линейных полимеров (Р), полученных посредством регулируемой радикальной полимеризации, которые содержат по меньшей мере
(m1) винилфосфоновую кислоту,
(m2) (мет)акриловую кислоту и
(m3) гидроксиэтил- и/или гидроксипропил(мет)акрилат в виде их полимеризованных мономерных звеньев, и необязательно дополнительно содержат
(m) N,N-диметил(мет)акриламид
в виде его полимеризованных мономерных звеньев.
2
5
2. Способ по п. 1, отличающийся тем, что кислотная водная композиция (А) содержит катионы цинка (а-I) в количестве, составляющем 0,3-3,0 г/л, катионы марганца (а-II) в количестве, составляющем 0,3-3,0 г/л, и анионы фосфата в количестве, составляющем 8,0-25,0 г/л (в пересчете на РО).
3. Способ по п. 1 или 2, отличающийся тем, что кислотная водная композиция (А) содержит анионы фторида в количестве, составляющем 10-250 мг/л, и/или анионы фторметаллата в количестве, составляющем 0,05-5,0 г/л.
4. Способ по одному из предыдущих пунктов, отличающийся тем, что кислотная водная композиция (А) содержит анионы нитрата в количестве, составляющем менее 1 г/л.
5. Способ по одному из предыдущих пунктов, отличающийся тем, что кислотная водная композиция (А) имеет значение рН, находящееся в диапазоне, составляющем 0,5-6,5.
6. Способ по одному из предыдущих пунктов, отличающийся тем, что полимер (Р) присутствует в водной композиции (Б) в количестве, составляющем 5-5000 част. на млн, из расчета общей массы водной композиции (Б).
7. Способ по одному из предыдущих пунктов, отличающийся тем, что полимер (Р), который присутствует в водной композиции (Б) (р-I), состоит из винилфосфоновой кислоты (m1), (мет)акриловой кислоты (m2) и гидроксиэтил-и/или гидроксипропил(мет)акрилата (m3) в виде их полимеризованных мономерных звеньев, или (р-II) состоит из винилфосфоновой кислоты (m1), (мет)акриловой кислоты (m2), гидроксиэтил- и/или гидроксипропил(мет)акрилата (m3) и N,N-диметил(мет)акриламида (m4) в виде их полимеризованных мономерных звеньев.
8. Способ по одному из предыдущих пунктов, отличающийся тем, что водная композиция (Б) содержит одно или несколько соединений металлов (М), выбранных из группы соединений титана, соединений циркония, соединений гафния и их смесей.
9. Способ по одному из предыдущих пунктов, отличающийся тем, что водная композиция (Б) содержит анионы фторида и/или анионы фторметаллата.
10. Способ по одному из предыдущих пунктов, отличающийся тем, что водная композиция (Б) представляет собой кислотную водную композицию, которая имеет значение рН, находящееся в диапазоне, составляющем 0,5-6,5.
11. Водная композиция (Б), которая определена в одном из пп. 1 и 6-10.
12. Маточная смесь для получения водной композиции (Б) по п. 11 посредством разбавления маточной смеси водой и, в случае необходимости, посредством регулирования значения рН.
13. Набор из частей, содержащий
кислотную водную композицию (А), которая определена в одном из пп. 1-5, и
водную композицию (Б) по п. 11, которая при этом определена в одном из пп. 1 и 6-10.
14. Набор из частей, содержащий
маточную смесь для получения кислотной водной композиции (А), которая определена в одном из пп. 1-5, посредством разбавления маточной смеси водой и, в случае необходимости, посредством регулирования значения рН, и
маточную смесь по п. 12.
15. Покрытая основа, которую можно получить посредством способа по одному из пп. 1-10.